FR 3079840 A1 20191011 FR 1852924 A 20180404 COMPOSITION A BASE DE POLYURETHANE DOMAINE DE L'INVENTION La présente invention concerne une composition à base de polyuréthane. L'invention concerne également l'utilisation de ladite composition pour la réparation et/ou le collage de matériaux dans le domaine de l'automobile, de la marine et/ou de la construction. ARRIERE-PLAN TECHNOLOGIQUE Les compositions adhésives bicomposantes à base de polyuréthane sont couramment utilisées pour obtenir des performances mécaniques élevées. Ces compositions peuvent être sous la forme de deux compositions (ou composants) : - l'un (appelé composant -NCO) contenant les entités chimiques porteuses de groupements terminaux isocyanates ; et - l'autre (appelé composant -OH) contenant les entités chimiques porteuses de groupements terminaux hydroxyles. Toutefois, ces compositions adhésives à base de polyuréthane présentent en général l'inconvénient de mettre en oeuvre un composant -NCO comprenant des teneurs résiduelles importantes en monomères diisocyanates provenant de la réaction de synthèse du prépolymère de polyuréthane porteur de groupements NCO (ou à terminaisons NCO). Ces monomères diisocyanates résiduels sont en effet susceptibles de conduire à un certain nombre d'effets indésirables. On entend par « monomère diisocyanate », un composé hydrocarboné de faible masse molaire (inférieure à 300 g/mol) possédant deux groupes isocyanate. En particulier, on entend par « monomère diisocyanate aromatique », un monomère diisocyanate tel que défini précédemment, dans lequel l'un des groupes NCO est relié par une liaison covalente à un atome de carbone faisant parti d'un cycle hydrocarboné aromatique tel qu'un groupe phényle. En particulier, on entend par « monomère diisocyanate aliphatique », un monomère diisocyanate non aromatique ou un monomère diisocyanate dans lequel aucun des groupes NCO n'est relié par une liaison covalente à un atome de carbone faisant parti d'un cycle hydrocarboné aromatique tel qu'un groupe phényle. La présence de teneurs en monomères résiduels élevées est dangereuse pour la manipulation et la santé des utilisateurs, ce qui implique des restrictions d'usage et la mise en oeuvre de systèmes de ventilation. La mise en place de ces systèmes n'est pas toujours possible, par exemple dans le cadre du collage ou réparation de pièces automobiles (garagistes), ou bien dans la construction. De plus, afin de tenir compte des effets indésirables liés à la présence de ces monomères diisocyanates, la réglementation impose 2 pour certains types de produits un étiquetage particulier du produit, dès lors que la concentration en monomères diisocyanates aromatiques dépasse 0,1% en poids du poids du produit et/ou dès lors que la concentration en monomères diisocyanates aliphatiques dépasse 0,5% en poids, voire de préférence 0,1% en poids du poids du produit. 5 Il est donc souhaitable de mettre à disposition du public des compositions adhésives bicomposantes dans lequel le composant -NCO, à base de polyuréthane à terminaisons NCO, est substantiellement voire totalement exempte de monomères diisocyanates résiduels, et de préférence dans lequel la teneur en monomères diisocyanates résiduels est inférieure ou égale aux seuils réglementaires susmentionnés. 10 Des compositions adhésives présentant des taux de monomères résiduels faibles sont connues dans ce domaine. Toutefois, ces compositions présentent au moins l'un des inconvénients suivants : viscosité élevée, difficulté d'extrusion, faible réactivité, performances mécaniques limitées, fluage après application, ... 15 Il existe donc un besoin de fournir de nouvelles compositions à base de polyuréthane ne présentant pas au moins l'un des inconvénients susmentionnés. DESCRIPTION DE L'INVENTION Dans la présente demande, en l'absence d'indication contraire : 20 - les quantités exprimées sous la forme de pourcentage correspondent à des pourcentages poids/poids ; - les masses moléculaires moyennes en nombre (Mn), exprimées en gramme par mole (g/mol) sont déterminées par calcul à l'aide de la fonctionnalité (nombre de groupe NCO ou OH par mole) de l'entité considérée (polymère de polyuréthane à terminaisons 25 NCO, diol ou polyol) et de l'analyse de la teneur en groupes terminaux (NCO ou OH) exprimée en %NCO, en mg KOH/g ou en milliéquivalent par gramme (méq/g) selon la nature de l'entité considérée ; - l'indice hydroxyle d'un polyol (noté 10H) représente le nombre de fonctions hydroxyles par gramme de polyol et est exprimé dans le texte de la présente demande sous 30 la forme du nombre équivalent de milligrammes de potasse (mg KOH/g) utilisés dans le dosage des fonctions hydroxyles. L'IOH peut être mesuré expérimentalement par exemple selon la norme ISO 14900 :2001. Dans le cas d'un mélange de polyols, l'IOH peut également être calculé à partir des 10H connus de chacun des polyols et de leur teneur pondérale respective dans ledit mélange ; 35 - par « monomère diisocyanate dissymétrique », on entend un monomère diisocyanate dont les groupes isocyanate possèdent des réactivités différentes au regard 3 d'un diol ou d'un polyol donné. En règle générale, un tel monomère ne possède pas d'axe, plan ou centre de symétrie ; - la teneur en monomère diisocyanate est mesurée selon la méthode d'analyse suivante reposant sur la réaction spécifique du groupe isocyanate NCO avec une amine (1- 5 (2-méthoxyphényl)pipérazine ou PPZ) pour former des dérivés stables d'urée. Ces dérivés sont obtenus lors de la préparation de l'échantillon d'adhésif par dilution/solubilisation de cet échantillon à l'aide d'une solution d'acétonitrile à 0,02 mol/L de PPZ. Les dérivés de PZZ formés à partir des isocyanates contenus dans l'échantillon à analyser sont ensuite dosés par un système de Chromatographie Liquide Haute Performance (CLHP) à phase inversée 10 en 018 avec un gradient de phase mobile comprenant un mélange d'eau et d'acétonitrile tamponné à l'aide d'une solution aqueuse de tétrabutylammonium bisulfate à 0,2% en poids, à un pH allant de 4 à 5, muni d'un détecteur Ultra-Violet (UV) fonctionnant à 254 nm. Ces composés sont identifiés et quantifiés en comparant leur temps de rétention et leur surface de pics chromatographiques avec ceux des dérivés PPZ étalons obtenus par réaction d'un 15 monomère diisocyanate de nature et concentration connue ; - la viscosité est mesurée à l'aide d'un viscosimètre Brookfield selon la norme ISO 2555 de 1999. De préférence, la mesure réalisée à 23°C peut se faire à l'aide d'un viscosimètre Brookfield RVT, d'une aiguille adaptée au domaine de viscosité et à une vitesse de rotation de 20 tours par minute (tr/mn) 20 A. Composition La présente invention concerne une composition comprenant : - un composant -NCO comprenant : A) au moins un polyuréthane comportant au moins deux groupements terminaux 25 NCO obtenu par réaction de polyaddition : - d'une composition comprenant au moins un diisocyanate, de préférence au moins un diisocyanate dissymétrique ; et - d'une composition comprenant au moins un polyol, B) au moins un polyisocyanate comprenant au moins trois fonctions isocyanate 30 -NCO, choisi dans le groupe constitué des biurets, des isocyanurates, des adduits de diisocyanates et de triols, et de leurs mélanges ; - un composant -OH comprenant : - au moins deux polyols P1 ayant chacun une masse moléculaire moyenne en nombre strictement inférieure à 500 g/mol, lesdits polyols P1 étant tels que : 35 o au moins un polyol P1 comprend au moins trois fonctions hydroxyle, de préférence au moins quatre fonctions hydroxyle ; et o au moins un polyol P1 comprend au moins deux fonctions hydroxyle ; 4 et - au moins un polyol P2 ayant une masse moléculaire moyenne en nombre strictement supérieure à 1 000 g/mol, ladite composition comprenant au moins un agent de rhéologie. 5 Les polyisocyanate comprenant au moins trois fonctions isocyanate B) peuvent être choisis parmi les polyisocyanates monomériques, les polyisocyanates oligomériques, les polyisocyanates polymériques, et leurs mélanges. 10 Composant -OH Polyol P1 Le composant -OH comprend au moins deux polyols P1 ayant chacun une masse moléculaire moyenne en nombre strictement inférieure à 500 g/mol. 15 Selon un mode de réalisation, les polyols P1 sont choisis parmi les polyester polyols, les polyether polyols, les polyène polyols, les polycarbonate polyols, les poly(éthercarbonate) polyols, et leurs mélanges. De préférence, les polyols P1 sont choisis parmi les polyether polyols. Parmi les polyether polyols, on peut par exemple citer les polyoxypropylène (aussi 20 désignés par polypropylène glycol (PPG), les polyoxyéthylène (aussi désignés par polyéthylène glycol (PEG)), et leurs mélanges, les polyether polyols étant de préférence des polyoxypropylène. Les polyether polyols peuvent comprendre un ou plusieurs radicaux arylène, de préférence phénylène. 25 De préférence, le composant -OH comprend : - au moins un polyol P1 comprenant au moins trois fonctions hydroxyle, de préférence au moins quatre fonctions hydroxyle ; et - au moins un polyol P1 comprenant deux fonctions hydroxyle, de préférence 30 comprenant au moins un radical arylène. Selon un mode de réalisation, les polyols P1 ont chacun une masse moléculaire moyenne en nombre allant de 100 g/mol à moins de 500 g/mol, de préférence de 200 g/mol à moins de 500 g/mol, préférentiellement de 300 à moins de 500 g/mol, avantageusement de 400 à moins de 500 g/mol, et encore plus avantageusement de 400 à 490 g/mol. 35 De préférence, les polyols P1 ont chacun un indice hydroxyle (I0H) (moyen) allant de 224 à 2244 milligrammes de KOH par gramme de polyol (mg KOH/g), de préférence de 224 5 à 1122 mg KOH/g, préférentiellement de 224 à 748 mg KOH/g, encore plus préférentiellement de 229 à 561 mg KOH/g. Parmi les polyols Pi, on peut par exemple citer le DIANOLO 330 (4,4'- 5 isopropylidènediphénol propoxylé ayant un 10H d'environ 280 mg KOH/g) commercialisé par CECA, ou le LUPRANOLO 3402 (éthylène diamine propoxylée ayant une fonctionnalité de 4 et un 10H d'environ 470 mg KOH/g) commercialisé par BASF. Le composant -OH selon l'invention peut comprendre une teneur totale en polyol(s) 10 P1 supérieure ou égale à 15% en poids, de préférence de 15% à 80% en poids, préférentiellement de 20% à 70% en poids, avantageusement de 25% à 60% en poids par rapport au poids du composant -0H. Polyol P2 15 Le composant -OH comprend au moins un polyol P2 ayant une masse moléculaire moyenne en nombre strictement supérieure à 1 000 g/mol, de préférence inférieure ou égale à 10 000 g/mol, préférentiellement inférieure ou égale à 5 000 g/mol, avantageusement inférieure ou égale à 3 000 g/mol. De préférence, le polyol P2 est choisi parmi les diols, les triols ou leurs mélanges. 20 De préférence, le polyol P2 a un indice hydroxyle (10H) (moyen) allant de 11 à 168 milligrammes de KOH par gramme de polyol (mg KOH/g), de préférence de 22 à 168 mg KOH/g, préférentiellement de 37 à 168 mg KOH/g. Le(s) polyol(s) P2 utilisable(s) peu(ven)t être choisi(s) parmi les polyester polyols, les 25 polyether polyols, les polyène polyols, les polycarbonate polyols, les poly(éther-carbonate) polyols, et leurs mélanges. Le(s) polyol(s) utilisable(s) peu(ven)t être choisi(s) parmi les polyols aromatiques, les polyols aliphatiques, les polyols arylaliphatiques et les mélanges de ces composés. 30 Les polyester polyols peuvent être choisis parmi les polyester diols et les polyester triols, et de préférence parmi les polyester diols. Parmi les polyester polyols, on peut par exemple citer : - les polyesters polyols d'origine naturelle tel que l'huile de ricin ; - les polyesters polyols résultant de la polycondensation : 35 - d'un ou plusieurs polyols aliphatiques (linéaires, ramifiés ou cycliques) ou aromatiques tels que par exemple le monoéthylène glycol, le diéthylène glycol, le 1,2- propanediol, le 1,3-propanediol, le 1,4-butanediol, le butènediol, le 1,6-hexanediol, le 6 cyclohexane diméthanol, le tricyclodécane diméthanol, le néopentyl glycol, le cyclohexane diméthanol, le glycérol, le triméthylolpropane, le 1,2,6-hexanetriol, le sucrose, le glucose, le sorbitol, le pentaérythritol, le mannitol, la N-méthyldiéthanolamine, la triéthanolamine, un alcool gras dimère, un alcool gras trimère et leurs mélanges, avec 5 - un ou plusieurs acide polycarboxylique ou son dérivé ester ou anhydride tel que l'acide 1,6-hexanedioïque (acide adipique), l'acide dodécanedioïque, l'acide azélaïque, l'acide sébacique, l'acide adipique, l'acide 1,18-octadécanedioïque, l'acide phtalique, l'acide isophtalique, l'acide téréphtalique, l'acide succinique, un acide gras dimère, un acide gras trimère et les mélanges de ces acides, un anhydride insaturé tel que par exemple l'anhydride 10 maléique ou phtalique, ou une lactone telle que par exemple la caprolactone. - les estolides polyols résultant de la polycondensation d'un ou plusieurs hydroxyacides, tel que l'acide ricinoléïque, sur un diol (on peut par exemple citer les « POLYCINO D-1000 » et « POLYCI NO D-2000 » disponibles chez VERTELLUS). Les polyester polyols suscités peuvent être préparés de manière conventionnelle, 15 et sont pour la plupart disponibles commercialement. Parmi les polyesters polyols, on peut par exemple citer les produits suivants de fonctionnalité hydroxyle égale à 2 : - le « TONE® 0240 » (commercialisé par UNION CARBIDE) qui est une polycaprolactone de masse moléculaire moyenne en nombre d'environ 2 000 g/mol, et un 20 point de fusion de 50°C environ, - le « DYNACOLLO 7381 » (comercialisé par EVONIK) de masse moléculaire moyenne en nombre d'environ 3 500 g/mol, et ayant un point de fusion de 65°C environ, - le « DYNACOLLO 7360 » (commercialisé par EVONIK) qui résulte de la condensation de l'acide adipique avec l'hexanediol, et a une masse moléculaire moyenne en 25 nombre d'environ 3 500 g/mol, et un point de fusion de 55°C environ, - le « DYNACOLLO 7330 » (commercialisé par EVONIK) de masse moléculaire moyenne en nombre d'environ 3 500 g/mol, et ayant un point de fusion de 85°C environ, - le « DYNACOLLO 7363 » (commercialisé par EVONIK) qui résulte également de la condensation de l'acide adipique avec l'hexanediol, et a une masse moléculaire moyenne en 30 nombre d'environ 5 500 g/mol, et un point de fusion de 57°C environ, - le « DYNACOLLO 7250 » (commercialisé par EVONIK) : polyester polyol ayant une viscosité de 180 Pa.s à 23°C, une masse moléculaire moyenne en nombre Mn égale à 5 500 g/mol, et une Tg égale à -50°C, - le « KURARAY® P-6010 » (commercialisé par KURARAY) : polyester polyol 35 ayant une viscosité de 68 Pa.s à 23°C, une masse moléculaire moyenne en nombre Mn égale à 6 000 g/mol, et une Tg égale à -64°C, 7 - le « KURARAY® P-10010 » (commercialisé par KURARAY) : polyester polyol ayant une viscosité de 687 Pa.s à 23°C, et une masse moléculaire moyenne en nombre Mn égale à 10 000 g/mol, - le « DEKATOLO 3008 » (commercialisé par la société BOSTIK) de masse molaire 5 moyenne en nombre Mn voisine de 1 060 g/mol et dont l'indice hydroxyle va de 102 à 112 mg KOH/g. Il s'agit d'un produit issu de la condensation d'acide adipique, de diéthylèneglycol et de monoéthylèneglycol. Le(s) polyether polyol(s) utilisable(s) selon l'invention est (sont) de préférence 10 choisi(s) parmi les polyoxyalkylène polyols, dont la partie alkylène, linéaire ou ramifiée, comprend de 1 à 4 atomes de carbone, plus préférentiellement de 2 à 3 atomes de carbone. Plus préférentiellement, le(s) polyether polyol(s) utilisable(s) selon l'invention est (sont) de préférence choisi(s) parmi les polyoxyalkylène diols ou polyoxyalkylène triols, dont la partie alkylène, linéaire ou ramifiée, comprend de 1 à 4 atomes de carbone, plus 15 préférentiellement de 2 à 3 atomes de carbone. A titre d'exemple de polyoxyalkylène diols ou triols utilisables selon l'invention, on peut citer : - les polyoxypropylène diols ou triols (aussi désignés par polypropylène glycol (PPG) diols ou triols) ayant une masse moléculaire moyenne en nombre (Mn) allant de plus de 1 20 000 g/mol à 12 000 g/mol ; - les polyoxyéthylène diols ou triols (aussi désignés par polyéthylène glycol (PEG) diols ou triols) ayant une masse moléculaire moyenne en nombre (Mn) allant de pus de 1 000 g/mol à 12 000 g/mol; - et leurs mélanges. 25 Les polyether polyols suscités peuvent être préparés de manière conventionnelle, et sont largement disponibles dans le commerce. Ils peuvent être obtenus par polymérisation de l'oxyde d'alkylène correspondant en présence d'un catalyseur basique (par exemple de la potasse) ou d'un catalyseur à base d'un double complexe métal-cyanure. A titre d'exemple de polyether diol, on peut citer le polyoxypropylène diol 30 commercialisé sous la dénomination « VORANOLO P 1010 » par la société DOW de masse moléculaire moyenne en nombre (Mn) voisine de 1 020 g/mol et dont l'indice hydroxyle est d'environ 110 mg KOH/g, ou le « VORANOLO P2000 » commercialisé par la société DOW de masse moléculaire moyenne en nombre voisine de 2 040 g/mol et dont l'indice hydroxyle est d'environ 55 mg KOH/g. 35 8 Le(s) polyène polyol(s) utilisable(s) selon l'invention peu(ven)t être choisi(s) de préférence parmi les polyènes comportant des groupes hydroxyles terminaux, et leurs dérivés correspondants hydrogénés ou époxydés. De préférence, le(s) polyène polyol(s) utilisable(s) selon l'invention est (sont) choisi(s) 5 parmi les polybutadiènes comportant des groupes hydroxyles terminaux, éventuellement hydrogénés ou époxydés. Préférentiellement, le(s) polyène polyol(s) utilisable(s) selon l'invention est (sont) choisi(s) parmi les homopolymères et copolymères de butadiène comportant des groupes hydroxyles terminaux, éventuellement hydrogénés ou époxydés. Dans le cadre de l'invention, et sauf mention contraire, on entend par « groupes 10 hydroxyles terminaux » d'un polyène polyol, les groupes hydroxyles situés aux extrémités de la chaîne principale du polyène polyol. Les dérivés hydrogénés mentionnés ci-dessus peuvent être obtenus par hydrogénation totale ou partielle des doubles liaisons d'un polydiène comportant des groupes hydroxyles terminaux, et sont donc saturé(s) ou insaturé(s). 15 Les dérivés époxydés mentionnés ci-dessus peuvent être obtenus par époxydation chémiosélective des doubles liaisons de la chaîne principale d'un polyène comportant des groupes hydroxyles terminaux, et comportent donc au moins un groupe époxy dans sa chaîne principale. A titre d'exemples de polyène polyols, on peut citer les homopolymères de butadiène, 20 saturé ou insaturé, comprenant des groupes hydroxyles terminaux, éventuellement époxydés, tels que par exemple ceux commercialisés sous la dénomination « POLY BD@ ou KRASOL@ » par la société CRAY VALLEY. Les polycarbonate polyols peuvent être choisis parmi les polycarbonate diols ou triols. 25 A titre d'exemple de polycarbonate diol, on peut citer : - le « CONVERGE@ POLYOL 212-20 » commercialisés par la société NOVOMER de masse moléculaire en nombre (Me) égales à 2 000 g/mol dont l'indice hydroxyle est de 56 mg KOH/g, - les « POLYOL C1090, C-2090 et C-3090 » commercialisés par KU RARAY ayant une 30 masse moléculaire en nombre (Me) allant de 1 000 à 3 000 g/mol et un indice hydroxyle allant de 35 à 118 mg KOH/g. De préférence, le polyol P2 est choisi parmi les polyether polyols, et en particulier parmi les polyether diols. 35 Le composant -OH selon l'invention peut comprendre une teneur totale en polyol(s) P2 supérieure ou égale à 5% en poids, de préférence allant de 5% à 50% en poids, 9 préférentiellement de 5% à 40% en poids, avantageusement de 10% à 30% en poids par rapport au poids du composant -0H. Autres polyols 5 Le composant -OH peut comprendre d'autre(s) polyol(s), par exemple choisi(s) dans le groupe constitué : - des polyether polyols ayant une masse moléculaire moyenne en nombre comprise entre 600 et 1 000 g/mol, de préférence des polytétraméthylène éther glycol (on peut par exemple citer le TERATHANE® 650 commercialisé par la société I NVISTA, ayant 10 une fonctionnalité égale à 2 et un 10H de 173 mg KOH/g) ; - des polyols ayant une masse moléculaire moyenne en nombre allant de 100 à 600 g/mol, de préférence des polyether diols (on peut par exemple citer le VORANOLO P400L commercialisé par la société DOW, qui est un polypropylène glycol ayant une fonctionnalité égale à 2, un 10H moyen de 260 mg KOH/g, et une masse moléculaire 15 moyenne en nombre voisine de 432 g/mol, ou le dipropylène glycol ayant une masse moléculaire moyenne en nombre d'environ 134 g/mol) ; et - de leurs mélanges Additifs 20 Le composant -OH peut comprendre au moins un additif choisi dans le groupe constitué des plastifiants, des catalyseurs, des solvants, des pigments, des promoteurs d'adhérence, des absorbeurs d'humidité, des stabilisants UV (ou antioxydants), des colorants, des charges, et de leurs mélanges. Selon un mode de réalisation, le composant -OH comprend au moins un catalyseur. Il 25 peut s'agir de tout type de catalyseur utilisé dans ce domaine. De préférence, le composant -OH comprend au moins un catalyseur choisi dans le groupe constitué : - des catalyseurs organo-métalliques, de préférence à l'exception des catalyseurs à base d'étain ; 30 - des amines tertiaires ; et - de leurs mélanges. Dans le cadre de l'invention, on entend par « catalyseurs organo-métalliques à l'exception des catalyseurs à base d'étain », des catalyseurs organo-métalliques ne comprenant pas d'étain. 35 Il peut s'agir d'un mélange de catalyseurs d'une même famille (par exemple un mélange de plusieurs amines tertiaires ou un mélange de plusieurs composés organométalliques comprenant différents atomes métalliques), ou un mélange de catalyseurs de 10 différentes familles (par exemple un mélange d'une amine tertiaire et d'un composé organométallique). Dans le cadre de l'invention, on entend par « catalyseurs organo-métalliques », des catalyseurs comprenant un radical organique et au moins un métal. 5 Dans le cadre de l'invention, on entend par « radical organique », un radical comprenant au moins un atome de carbone. Les composés organo-métalliques peuvent comprendre les composés organométalliques (composés comprenant au moins une liaison covalente métal-carbone), les alcoolates métalliques, les carboxylates métalliques, et les complexes de coordination 10 métalliques avec un(des) ligand(s) organique(s). A titre d'exemple de ligand organique, on peut citer l'acétylacétonate. L'atome métallique des composés organo-métalliques peut être tout atome métallique connu de l'homme du métier, de préférence à l'exception de l'étain, et peut en particulier être choisi parmi l'aluminium, le manganèse, l'argent, le cuivre, l'or, le platine, le palladium, le 15 ruthénium, le rhodium, le molybdène, le zinc, le cobalt, le fer, le nickel, le bismuth, le titane, ou le zirconium. De préférence, l'atome métallique des composés organo-métalliques est choisi parmi l'aluminium, le zinc, le fer, le bismuth, le titane, l'or et le zirconium. Les catalyseurs organo-métalliques peuvent comprendre plusieurs atomes métalliques, tels que par exemple du bismuth et du zinc. 20 De préférence, les catalyseurs organo-métalliques sont des catalyseurs à base de bismuth et/ou zinc. Dans le cadre de l'invention, on entend par « catalyseur à base de bismuth », un catalyseur comprenant du bismuth. Un tel catalyseur peut donc comprendre d'autres atomes métalliques en plus du bismuth, comme par exemple du zinc. 25 En particulier, les catalyseurs organo-métalliques, et notamment les catalyseurs à base de bismuth, comprennent exclusivement du bismuth comme atome métallique (catalyseurs de bismuth). Les composés organométalliques (composés comprenant au moins une liaison covalente métal-carbone) peuvent être des carboxylates de composés organométalliques. 30 Les alcoolates métalliques peuvent être choisis dans le groupe constitué du tétrabutanolate de titane, du tétraisopropylate de titane, du tétrabutanolate de zirconium, du tétratisopropylate de zirconium, du phénolate de bismuth, et de leurs mélanges. Les carboxylates métalliques peuvent être ceux dans lesquels l'acide carboxylique contient de 2 à 20 atomes de carbones, de préférence de 4 à 14 atomes de carbone. On 35 peut par exemple citer à titre d'acides carboxyliques, l'acide butyrique, l'acide isobutyrique, l'acide caproïque, l'acide caprylique, l'acide 2-éthylhexanoïque, l'acide caprique, l'acide laurique, l'acide myristique, l'acide palmitique, l'acide stéarique, l'acide iso-stéarique, l'acide 11 abiétique, l'acide néodécanoïque, l'acide 2,2,3,5-tétraméthylhexandique, l'acide 2,4- diméthy1-2-isopropylpentandique, l'acide 2,5-diméthy1-2-ethylhexandique, l'acide 2,2- diméthyloctandique, l'acide 2,2-diéthylhexanoïque, et l'acide arachidique. Les carboxylates métalliques peuvent être des mono-carboxylates, des 5 dicarboxylates, des tricarboxylates, ou leurs mélanges. Les carboxylates métalliques peuvent être choisis dans le groupe constitué des carboxylates à base de zinc, des carboxylates à base de bismuth, des carboxylates à base de bismuth et de zinc, et de leurs mélanges, les carboxylates métalliques étant en particulier choisis dans le groupe constitué des carboxylates de zinc, des carboxylates de bismuth, des 10 carboxylates de bismuth et de zinc, et de leurs mélanges. Parmi les carboxylates de bismuth, on peut par exemple citer le BORCHI® KAT 320 (numéro CAS: 67874-71-9, 2-éthyl hexanoate de bismuth), le BORCHI® KAT 315 (numéro CAS: 34364-26-6, néodécanoate de bismuth) disponibles chez BORCH ERS, le KKAT XK651 disponible chez KING INDUSTRIES, le KK KKAT XC-B221 disponible chez KING 15 INDUSTRIES, et le COSCAT 83 (néodécanoate de bismuth, acide néodécanoïque) disponible chez VERTELLUS. Parmi les carboxylates de zinc, on peut par exemple citer le BORCHIO KAT 0761 (numéro CAS: 27253-29-8, néodécanoate de zinc) disponible chez BORCHERS, le TIB KAT 616 (néodécanoate de zinc) disponible chez TIB CH EM ICALS. 20 Parmi les carboxylates de bismuth et de zinc, on peut par exemple citer le TIB KAT 244 (2-éthyl hexanoate de bismuth et de zinc) de TIB CHEM ICALS, ou le BORCH I® KAT VP 0244 (mélange de néodécanoate de zinc et de néodécanoate de bismuth) de chez BORCH ERS. De préférence, le catalyseur est choisi parmi les carboxylates métalliques, et plus 25 particulièrement les carboxylates à base de zinc, les carboxylates à base de bismuth, les carboxylates à base de bismuth et de zinc, et leurs mélanges. En particulier, le catalyseur est choisi parmi le 2-éthyl hexanoate de bismuth, le 2-éthyl hexanoate de zinc, le néodécanoate de bismuth, le néodécanoate de zinc, le 2-éthyl hexanoate de zinc et de bismuth, le néodécanoate de bismuth et de zinc, et leurs mélanges. 30 Les complexes de coordination métalliques avec un(des) ligand(s) organique(s) peuvent être choisis dans le groupe constitué de l'acétylacétonate de zinc, de l'acétylacétonate de titane (par exemple disponible commercialement sous la dénomination TYZOR® AA75 auprès de la société DORF KETAL), du tétraacétylacétonate de titane, du trisacétylacétonate d'aluminium, des chélates d'aluminium tel que par exemple le mono- 35 acétylacetonate bis-(éthylacétoacétate) (par exemple disponible commercialement sous la dénomination K-KAT® 5218 auprès de la société KING INDUSTRIES), du 12 tétraacétylacétonate de zirconium, du diisopropoxybis(éthylacétonato)titane, et de leurs mélanges. De préférence, les amines tertiaires sont choisies dans le groupe constitué de la triéthylamine, de la tributylamine, de la N,N-diméthylcyclohexylamine, de la 5 diméthylbenzylamine, de la N,N'-diméthyl pipérazine, N,N,N,N-tétraméthyl propane-1,3- diamine, bis(2-dimethylaminoethyl)ether, du 2-diméthylaminoéthy1-3-diméthylaminopropyl éther, de la N-méthyl morpholine, de la N-éthyl morpholine, de la N-méthoxyethyl morpholine, 2,2'-dimorpholinodiéthyl éther (DM DEE), de la bis(2,6- dimethylmorpholinoethyl)ether, de la bis(3,5-dimethylmorpholinoethyl)ether, de la N,N- 10 diméthylphénylamine, de la N,N,N,N-tetramethylbutane-1,3-diamine, de la N,N,N,Ntetramethylpropane-1,3-diamine, de la N,N,N,N-tetramethylhexane-1,6-diamine, du 1-méthyl imidazole, du 2-méthy1-1-vinyl imidazole, du 1-ally1 imidazole, du 1-phenyl imidazole, du 1,2,4,5-tétraméthyl imidazole, du pyrimidazole, de la 4-diméthylamino pyridine, de la 4- pyrrolidino pyridine, de la 4-morpholino pyridine, de la 4-méthyl pyridine, du N-decy1-2-méthyl 15 imidazole, du N-dodecy1-2-méthyl imidazole, de la tris(dimethylaminopropyl) hexahydrotriazine, de la tétraméthylguanidine, du 1,8-diazabicyclo[5.4.0]-7-undécène (DBU), du 1,4-diazabicyclo[2.2.2]octane (DABCO), du 1,5-diazabicyclo[4.3.0]non-5-ène (DBN), de la quinuclidine, du bis-diméthylaminométhyl phénol, du 2-(2-diméthylaminoéthoxy)-éthanol, du quinuclidinol, de l'hydroxyméthyl quinuclidinol, et de leurs mélanges. 20 En particulier, les amines tertiaires sont choisies parmi le 1,8- diazabicyclo[5.4.0]undec-7-ène (DBU), le 1,5-diazabicyclo[4.3.0]non-5-ène (DBN), le 2,2'- dimorpholinodiéthyl éther (DMDEE), le 1,4-diazabicyclo[2.2.2]octane (DABCO), et leurs mélanges. Selon un mode de réalisation préféré, le composant -OH comprend : 25 un catalyseur choisi parmi les catalyseurs organo-métalliques, en particulier parmi les catalyseurs organo-métallique à base de bismuth et/ou zinc tels que par exemple les carboxylates à base de zinc, des carboxylates à base de bismuth, les carboxylates à base de bismuth et de zinc, ou leurs mélanges, et avantageusement parmi les carboxylates de zinc, les carboxylates de bismuth, 30 les carboxylates de bismuth et de zinc, et leurs mélanges ; et éventuellement un catalyseur choisi parmi les amines tertiaires, en particulier 1,4- diazabicyclo[2.2.2]octane (DABCO). Le composant -OH peut comprendre une quantité totale en catalyseur(s) allant de 35 0,05% à 15% en poids, préférentiellement de 0,1 à 10% en poids, avantageusement de 0,1% à 5% en poids par rapport au poids total du composant -OH. 13 Selon un mode de réalisation, le composant -OH comprend au moins une charge choisie parmi les charges minérales, les charges organiques, et leurs mélanges. A titre d'exemple de charge(s) minérale(s) utilisable(s), on peut utiliser n'importe 5 quelle(s) charge(s) minérale(s) habituellement utilisée(s) dans le domaine des compositions adhésives. Ces charges se présentent typiquement sous la forme de particules de géométrie diverse. Elles peuvent être par exemples sphériques, fibreuses, ou présenter une forme irrégulière. De préférence, la(les) charge(s) est(sont) choisie(s) dans le groupe constitué de 10 l'argile, du quartz, des charges carbonatées, du kaolin, du gypse, des argiles, et de leurs mélanges, préférentiellement la(les) charge(s) est(sont) choisie(s) parmi les charges carbonatées, telles que les carbonates de métaux alcalin ou alcalino-terreux, et plus préférentiellement le carbonate de calcium ou la craie. Ces charges peuvent être non traitée ou traitées, par exemple à l'aide d'un acide 15 organique tel que l'acide stéarique, ou d'un mélange d'acides organiques constitué majoritairement d'acide stéarique. On peut utiliser également des microsphères creuses minérales telles que des microsphères creuses de verre, et plus particulièrement celles en borosilicate de sodium et de calcium ou en aluminosilicate. 20 A titre d'exemple de charge(s) organique(s) utilisable(s), on peut utiliser n'importe quelle(s) charge(s) organique(s) et notamment polymérique(s) habituellement utilisée(s) dans le domaine des compositions adhésives. On peut utiliser par exemple du polychlorure de vinyle (PVC), des polyoléfines, du caoutchouc, de l'éthylène vinyl acétate (EVA), des fibres aramides telles que le Kevlar®. 25 On peut utiliser également des microsphères creuses en polymère thermoplastique expansibles ou non expansibles. On peut notamment citer des microsphères creuses en chlorure de vinylidène/acrylonitrile. La taille moyenne de particule de la (des) charge(s) utilisable(s) est de préférence inférieure ou égale à 100 microns, préférentiellement inférieure ou égale à 30 microns, 30 avantageusement inférieure ou égale à 10 microns. La taille moyenne de particule est mesurée pour une distribution granulométrique en volume et correspondant à 50% en volume de l'échantillon de particules analysé. Lorsque les particules sont sphériques, la taille moyenne de particule correspond au diamètre médian (D50 ou Dv50) qui correspond au diamètre tel que 50% des particules en volume ont une 35 taille inférieure audit diamètre. Dans la présente demande, cette valeur est exprimée en micromètres et déterminée selon la Norme NF ISO 13320-1 (1999) par diffraction laser sur un appareil de type MALVERN. 14 Le composant -OH peut comprendre une quantité totale en charge(s) allant de 1% à 50% en poids, préférentiellement de 10% à 45% en poids, avantageusement de 20% à 40% en poids par rapport au poids total du composant -OH. 5 De préférence, le composant -OH a un 10H moyen allant de 150 à 170 mg KOH/g, et préférentiellement de 155 à 165 mg KOH/g. Composant -NCO La composition selon l'invention comprend un composant -NCO comprenant : 10 A) au moins un polyuréthane comportant au moins deux groupements terminaux NCO obtenu par réaction de polyaddition : - d'une composition comprenant au moins un diisocyanate, ledit diisocyanate étant de préférence dissymétrique ; et - d'une composition comprenant au moins un polyol, 15 B) au moins un polyisocyanate comprenant au moins trois fonctions isocyanate - NCO, de préférence au moins quatre fonctions isocyanate-NCO. A) Polyuréthane à terminaisons NCO Le composant -NCO peut comprendre une quantité totale en polyuréthane(s) 20 comportant au moins deux groupements terminaux NCO susmentionné allant de 15% à 95% en poids du composant -NCO, de préférence de 20% à 90% en poids, préférentiellement de 35% à 85% en poids, et encore plus avantageusement de 35% à 60% en poids par rapport au poids total du composant -NCO. 25 Selon un mode de réalisation, le(s) monomère(s) diisocyanate(s) est(sont) choisi(s) dans le groupe constitué : - de l'isophorone diisocyanate (IPDI), - du toluène diisocyanate (TDI), et en particulier du 2,4-toluène diisocyanate ; - de la forme hydrogénée du TDI, et en particulier de la forme hydrogénée du 2,4- 30 toluène diisocyanate et/ou la forme hydrogénée du 2,6-TDI : CH3 NCO OCN' ,'NCO NCO 15 - du diisocyanate de diphénylméthane (MDI), et en particulier du 2,4'-diisocyanate de diphénylméthane (2,4'-MDI) et/ou du 4,4'-MDI ; - de la forme hydrogénée du MDI, et en particulier de la forme hydrogénée du 2,4'diisocyanate de diphénylméthane (2,4'-MDI) ; et 5 - de leurs mélanges. En particulier, il(s) peu(ven)t être utilisé(s) sous la forme d'une composition de diisocyanates comprenant au moins 90% en poids, et de préférence au moins 95% en poids par rapport au poids de ladite composition, d'un monomère diisocyanate, de préférence d'un monomère diisocyanate dissymétrique. 10 Plus préférentiellement, le monomère(s) diisocyanate(s) dissymétrique(s) est(sont) choisi(s) parmi l'isomère 2,4'-MDI, l'isomère 2,4-TDI, un mélange d'isomères de MDI à 90% en poids au moins, et de préférence à 95% en poids au moins, d'isomère 2,4'-MDI, ou un mélange d'isomères de TDI à 90% en poids au moins, et de préférence à 95% en poids au moins, d'isomère 2,4-TDI, lesdits pourcentages étant exprimés respectivement par rapport 15 au poids du mélange d'isomères. Le(s) monomère(s) diisocyanate(s) utilisable(s) pour préparer le polyuréthane à comprenant au moins deux groupements NCO A) susmentionné est (sont) typiquement disponible(s) dans le commerce. On peut par exemple citer le SCURANATE® T100 commercialisé par la société VENCOREX et correspondant à un mélange d'isomères de TDI 20 comprenant au moins 99% en poids d'isomère 2,4-TDI, et dont le pourcentage de NCO est de 48,1%. La composition comprenant ledit au moins un diisocyanate, peut également comprendre au moins un triisocyanate, par exemple choisi parmi les isocyanurates, les 25 biurets, les adduits de diisocyanate et de triols, et leurs mélanges. De préférence, la composition est constituée dudit au moins un diisocyanate. Dans ce cas, la composition ne peut donc pas comprendre de triisocyanate. Le(s) polyol(s) utilisable(s) pour préparer le polyuréthane A) susmentionné est (sont) 30 de préférence choisi(s) parmi les polyether polyols (de préférence polyether diols), les polyester polyols, et leurs mélanges. Les mélanges de polyether polyol(s) et de polyester polyol(s) peuvent être : - un mélange de polyether polyols de natures différentes avec un polyester polyol ; 35 - un mélange de polyether polyols de natures différentes avec un mélange de polyester polyols de natures différentes ; ou 16 un mélange d'un polyether polyol avec un mélange de polyester polyols de natures différentes. De préférence, le polyuréthane A) est préparé à partir d'un mélange d'au moins un polyether polyol, de préférence polyether diol, et d'au moins un polyester polyol, de 5 préférence polyester diol. Le(s) polyol(s) utilisable(s) pour préparer le polyuréthane A) susmentionné peu(ven)t être choisi(s) parmi ceux dont la masse moléculaire moyenne en nombre Mn est inférieure ou égale à 5 000 g/mol, de préférence inférieure ou égale à 4 000 g/mol, avantageusement strictement inférieure à 2 000 g/mol, et plus préférentiellement ceux dont 10 la masse moléculaire moyenne en nombre Mn va de 400 à 1 500 g/mol. De préférence, le(s) polyol(s) utilisable(s) pour préparer le polyuréthane A) susmentionné présente(nt) un indice hydroxyle (10H) allant de 28 à 281 mg KOH/g, de préférence de 100 à 281 mg KOH/g. Le(s) polyether polyol(s) utilisable(s) pour préparer le polyuréthane A) susmentionné 15 est (sont) de préférence choisi(s) parmi les polyoxyalkylène-polyols (de préférence polyoxyalkylène-diols), dont la partie alkylène (saturée), linéaire ou ramifiée, comprend de 2 à 4 atomes de carbone, et de préférence de 2 à 3 atomes de carbone. De préférence, le(s) polyether polyol(s) utilisable(s) pour préparer le polyuréthane A) susmentionné est (sont) choisi(s) parmi les polyoxypropylène polyols ayant un indice de 20 polydispersité allant de 1 à 1,4, en particulier allant de 1 à 1,3. Cet indice correspond au rapport de la masse moléculaire moyenne en poids Mw à la masse moléculaire moyenne en nombre Mn du polyether polyol (lp = Mw/Mn) déterminées par GPC. De préférence, le(s) polyether polyol(s) utilisable(s) pour préparer le polyuréthane à A) possède(nt) un 10H allant de 50 à 281 mg KOH/g. 25 Le(s) polyether polyol(s) suscité(s) peu(ven)t être préparé(s) de manière conventionnelle, et/ou est (sont) typiquement disponible(s) dans le commerce, comme illustré dans les exemples. Le(s) polyester polyol(s), de préférence polyester diols, utilisable(s) pour préparer le polyuréthane A) susmentionné peu(ven)t être choisi(s) parmi : 30 - des polyester polyols issus de la polycondensation d'au moins un diacide carboxylique ou d'au moins un de ses anhydrides ou diesters correspondants, avec au moins un diol, - des polyester polyols issus d'une polymérisation avec ouverture de cycle d'au moins une lactone cyclique avec au moins diol, tels que les polycaprolactone polyols. 35 Le(s) diacide(s) carboxylique(s) utilisable(s) pour la synthèse des polyester polyols suscités peuvent être linéaire(s) ou ramifié(s), cyclique(s) ou acyclique(s), saturé(s) ou insaturé(s), aromatique(s) ou aliphatique(s), et comprennent de préférence de 3 à 40 atomes 17 de carbone, et plus préférentiellement de 5 à 10 atomes de carbone. Il peut par exemple s'agir de l'acide adipique, de l'acide phtalique, de l'acide succinique, ou de leurs mélanges. Le(s) diol(s) utilisable(s) pour la synthèse des polyester polyols suscités peu(ven)t être choisi(s) parmi les polyalkylène diols, les polyoxyalkylène-diols, et les mélanges de ces 5 composés, la partie alkylène (saturée) de ces composés, étant de préférence linéaire ou ramifiée, et comprenant de préférence de 2 à 40 atomes de carbone, et plus préférentiellement de 2 à 8 atomes de carbone. Il peut par exemple s'agir du monoéthylène glycol, du diéthylène glycol, du 1,2-propanediol, du 1,3-propanediol du 1,4-butanediol, du 1,6-hexanediol, ou de leurs mélanges. 10 Le(s) lactone(s) cyclique(s) utilisable(s) pour la synthèse des polyester polyols suscités comprennent de préférence de 3 à 7 atomes de carbone. De préférence, le(s) polyester polyol(s) utilisable(s) pour préparer le polyuréthane A) susmentionné possède(nt) un 10H allant de 90 à 281 mg KOH/g, préférentiellement de 90 à 280 mg KOH/g, et avantageusement de 90 à 150 mg KOH/g. 15 Le(s) polyester polyol(s) utilisable(s) pour préparer le polyuréthane A) susmentionné peu(ven)t être préparé(s) de manière conventionnelle, et/ou est (sont) typiquement disponible(s) dans le commerce comme illustré dans les exemples. Selon un mode de réalisation, le polyuréthane A) susmentionné est obtenu à partir : - d'un mélange de polyoxyalkylène-polyols, dont la partie alkylène (saturée), 20 linéaire ou ramifiée, comprend de 2 à 4 atomes de carbone, et de préférence de 2 à 3 atomes de carbone, lesdits polyoxyalkylène-polyols ayant de préférence chacun un 10H allant de 50 à 281 mg KOH/g ; - d'un mélange de : o polyester polyol(s) tel(s) que défini(s) ci-dessus, et possédant 25 notamment un 10H allant de 90 à 281 mg KOH/g, de préférence de 200 à 281 mg KOH/g.; et o polyoxyalkylène-diol(s), dont la partie alkylène (saturée), linéaire ou ramifiée, comprend de 2 à 4 atomes de carbone, et de préférence de 2 à 3 atomes de carbone, le(s)dit(s) polyoxyalkylène-diol(s) ayant de 30 préférence un 10H allant de 50 à 281 mg KOH/g, de préférence de 90 à 150 mg KOH/g. De préférence, les quantités en monomère(s) isocyanate(s) et en polyol(s) utilisés pour la synthèse du polyuréthane A) susmentionné sont telles que le rapport molaire 35 NCO/OH, noté ri, va de 1,5 à 2,0, plus préférentiellement de 1,7 à 1,9. Ce rapport ri correspond au rapport du nombre de groupes -NCO (présents dans la quantité totale de monomère(s) isocyanate(s) utilisé(s) pour synthétiser le polyuréthane à 18 terminaisons NCO A)) sur le nombre de groupes -OH (présents dans la quantité totale de polyol(s) utilisé(s) pour synthétiser le polyuréthane à terminaisons NCO A)). Les quantités pondérales de monomère(s) isocyanate(s) et de polyol(s) à charger dans le réacteur sont notamment déterminées sur la base de ce rapport ainsi que l'indice 5 d'hydroxyle 10H du polyol ou du mélange de polyols mesuré expérimentalement ou calculé à partir des 10H des polyols présents et de leur teneur pondérale respective dans ledit mélange. Le polyuréthane A) tel que défini précédemment peut être préparé en présence ou non d'au moins un catalyseur de réaction, préférentiellement à une température de réaction 10 Ti inférieure à 95°C et de préférence allant de 65°C à 80°C, et de préférence dans des conditions anhydres. L'ensemble des conditions d'obtention du polyuréthane A) susdécrites permet avantageusement d'obtenir une concentration en monomère(s) isocyanate(s) non réagi(s) suffisamment basse en fin de réaction pour que le polyuréthane A) puisse être utilisé 15 directement après sa synthèse dans la préparation du composant -NCO, sans qu'il ne soit nécessaire de le traiter, par exemple par des procédés de purification, distillation ou extraction sélective tels qu'employés dans l'art antérieur, pour éliminer ou réduire l'excès de monomère(s) isocyanate(s) non réagi(s) présent(s) dans le produit de réaction. Le composant -NCO obtenu peut ainsi comprendre une teneur en monomère(s) 20 isocyanate(s) (de préférence diisocyanate(s)) aliphatique(s) inférieure ou égale à 0,5% en poids par rapport au poids du composant -NCO, et une teneur en monomère(s) isocyanate(s) (de préférence diisocyanate(s)) aromatique(s) inférieure ou égale à 0,1% en poids par rapport au poids du composant -NCO. 25 B) Polyisocyanate comprenant au moins trois fonctions isocyanate -NCO Le composant -NCO peut comprendre une teneur totale en polyisocyanate(s) comprenant au moins trois fonctions -NCO B) allant de 40% à 95% en poids, de préférence de 45% à 90% en poids, préférentiellement de 50% à 85% en poids, et avantageusement de 45% à 65% en poids par rapport au poids total du composant -NCO. 30 Le composant -NCO comprend au moins un polyisocyanate comprenant au moins trois fonctions isocyanate -NCO, ledit polyisocyanate étant choisi dans le groupe constitué des biurets, des isocyanurates, des adduits de diisocyanates et de triols, et de leurs mélanges, de préférence choisi parmi les biurets. Les polyisocyanates comprenant au moins trois fonctions isocyanate B) peuvent être 35 choisis parmi les polyisocyanates monomériques, les polyisocyanates oligomériques, les polyisocyanates polymériques, et leurs mélanges. 19 Les polyisocyanates oligomériques sont typiquement des mélanges de polyisocyanates ayant des degrés d'oligomérisation différents. Par exemple, les biurets peuvent être des mélanges de biurets monomériques, oligomériques et/ou polymériques. En particulier, les biurets sont des mélanges comprenant 5 des biurets triisocyanates (monomériques), des biurets oligomériques et éventuellement des biurets polymériques. En particulier, le(s) isocyanurate(s) peuvent être utilisé(s) sous la forme d'un mélange technique de (poly)isocyanurate(s) de pureté supérieure ou égale à 70% en poids 10 en isocyanurate(s) par rapport au poids dudit mélange. De préférence, le(s) isocyanurate(s) de diisocyanate utilisable(s) selon l'invention répond(ent) à la formule générale (I) suivante : NCO ,R CH{ 0 N 0 R'N N OCN -CH{ y CH2 NCO o (I) 15 dans laquelle : R représente un groupe alkylène, linéaire, ramifié ou cyclique, aliphatique ou aromatique, comprenant de 4 à 9 atomes de carbones, sous réserve que les groupes NCO ne soient pas reliés par une liaison covalente à un atome de carbone faisant parti d'un cycle hydrocarboné aromatique tel qu'un groupe 20 phényle. A titre d'exemple d'isocyanurate(s) de diisocyanate utilisables selon l'invention, on peut citer : l'isocyanurate d'hexaméthylène diisocyanate (HDI) ayant la formule suivante : NCO O (CH2) 6 ,N' 0 N OCN-(CH1N CH2)- NCO 6 6 o 25 20 - l'isocyanurate d'isophorone diisocyanate (IPDI) ayant la formule suivante : CH3 CH3 CH3 OCN CH3 CH2 CH3 1 CH3 CH3 0 N 0 N N CH2 y \ CH cH3 0 cH3 NCO NCO 5 - l'isocyanurate de pentaméthylène diisocyanate (PDI) ayant la formule suivante : N N OCN-(CH1 CH2)- NCO 5 5 0 10 - l'isocyanurate du méta-xylène diisocyanate (m-XDI) ayant la formule suivante : NCO CH 0 CN CH2 CH? I 0N 0 -., ............., .........e>12- NyN CH C2 NCO O - l'isocyanurate du m-XDI, sous forme hydrogénée ayant la formule suivante : 21 NCO CH2 0 N 0 NyN CH C2 NCO OCN CH2 0 Le(s) diisocyanate(s) utilisable(s) pour préparer les adduits de diisocyanate et triol est (sont) de préférence choisi(s) parmi les monomères de diisocyanates aromatiques ou 5 aliphatiques, et leurs mélanges, et plus préférentiellement les monomères diisocyanates aliphatiques. Le(s) monomère(s) de diisocyanate peu(ven)t être sous forme d'isomère pur ou sous forme de mélange d'isomères. A titre de triols utilisables pour préparer les adduits de diisocyanate et triol, on peut citer par exemple le Glycérol, Triméthylolméthane (TMM), Triméthyloléthane (TME) et 10 Triméthylolpropane (TM P). De préférence, on utilise le TMP. A titre d'exemple d'adduits de diisocyanates et de triols utilisables selon l'invention, on peut citer l'adduit de méta-xylène diisocyanate et de triméthylolpropane, tel que représenté ci-dessous. CH3-CH2-C-[CH2-0-C(=0)-NH-CH CH2-NCO]3 15 De préférence, le(s) biuret(s) utilisable(s) selon l'invention est(sont) un(des) biuret(s) monomèrique(s), oligomérique(s) ou polymérique(s) d'hexaméthylène diisocyanate (HDI), d'isophorone diisocyanate (IPDI), de pentaméthylène diisocyanate (PDI), de méta-xylylène diisocyanate (m-XDI) ou de de méta-xylylène diisocyanate hydrogéné (m-HXDI). 20 Selon un mode de réalisation, le composant -NCO comprend B) un mélange de polyisocyanates, lesdits polyisocyanates comprenant chacun au moins trois fonctions NCO, la fonctionnalité moyenne NCO dudit mélange de polyisocyanates étant supérieure ou égale à 3, de préférence supérieure ou égale à 3,5. 25 Par « fonctionnalité moyenne NCO d'un mélange », on entend le nombre moyen de fonctions NCO par mole de mélange. Parmi les polyisocyanates B) selon l'invention, on peut par exemple citer : 22 - les biurets de HDI par exemple commercialisés par BAYER sous les dénominations DESMODUR® N100 et N3200, ou ceux commercialisés par VENCOREX sous les dénominations TOLONATE® HDB et HDB-LV, - les isocyanurates de HDI, par exemple commercialisés par Bayer sous les 5 dénominations DESMODURr® N3300, N3600 et N3790BA, ou ceux commercialisés par VENCOREX sous les dénominations TOLONATE® HDT, HDT-LV et H DT-LV2. Selon un mode de réalisation, le rapport molaire du nombre de groupes NCO 10 présents dans la quantité totale de monomère(s) diisocyanate(s) utilisé(s) pour la synthèse du polyuréthane à terminaisons NCO A) sur le nombre de groupes NCO présents dans la quantité totale de polyisocyanate(s) B) présent(s) dans le composant -NCO, noté r2, va de préférence de 3 à 8,5, plus préférentiellement, de 3 à 7, de manière encore plus préférée de 3 à 5, et mieux encore de 3 à 4. 15 Le composant -NCO peut comprendre une teneur massique en groupements NCO allant de 14% à 20%, de préférence de 15% à 18% en masse par rapport à la masse totale dudit composant -NCO. Le composant -NCO peut être préparé par simple mélange de ses ingrédients à une 20 température inférieure ou égale à 85°C, et de préférence allant de 60°C à 80°C, préférentiellement dans des conditions anhydres. Selon un mode de réalisation préféré, le composant -NCO selon l'invention comprend : 25 - de 15% à 80% en poids, de préférence de 30% à 70% en poids de polyuréthane(s) A) tel(s) que défini(s) ci-dessus ; et - de 30% à 80% en poids, de préférence de 40% à 70% en poids de polyisocyanate(s) comprenant au moins trois fonctions isocyanate -NCO B) tel(s) que défini(s) ci-dessus. 30 Additifs Le composant -NCO peut comprendre au moins un additif choisi dans le groupe constitué des plastifiants, des catalyseurs, des solvants, des pigments, des promoteurs d'adhérence, des absorbeurs d'humidité, des stabilisants UV (ou antioxydants), des 35 colorants, des charges, et de leurs mélanges. La teneur totale en additif(s) susmentionné(s) dans le composant -NCO peut aller de 0% à 35% en poids, de préférence de 0% à 20% en poids, avantageusement de 0% à 23 15% en poids, et encore plus avantageusement de 0% à 10% en poids par rapport au poids total dudit composant -NCO. De préférence, le composant -NCO ne comprend pas de solvant, ledit solvant pouvant être un solvant organique tel que l'acétate d'éthyle, la méthyl éthyl cétone, le 5 tétrahydrofurane, le méthyl-tétrahydrofurane, ou encore parmi l'ISANE® (à base d'isoparaffines, disponible auprès de la société TOTAL) ou l'EXXOLO D80 (à base d'hydrocarbures aliphatiques, disponible auprès de la société EXXON MOBIL Chemical) ou encore le chlorobenzène, le naphta, l'acétone, le n-heptane, le xylène. 10 Selon un mode de réalisation, le composant -NCO possède une viscosité mesurée à température ambiante (23°C) allant de 15 000 à 70 000 mPa.s, de préférence allant de 20 000 à 50 000 mPa.s. De préférence, le composant -NCO susmentionné comprend : 15 A) au moins un polyuréthane comportant au moins deux groupements terminaux NCO obtenu par réaction de polyaddition : - d'une composition comprenant au moins un diisocyanate dissymétrique de préférence le toluène diisocyanate (TDI) (sous forme d'un seul isomère ou d'un mélange d'isomères) ; 20 - d'une composition comprenant au moins un polyether diol et un polyester diol tels que définis précédemment ; B) au moins un polyisocyanate comprenant au moins trois fonctions isocyanate - NCO choisi parmi les isocyanurates, les biurets et leurs mélanges ; la quantité totale en polyuréthane(s) A) susmentionné allant de 30% à 95% en poids du 25 composant -NCO, de préférence de 35% à 60% en poids par rapport au poids total du composant -NCO ; et la quantité totale en polyisocyanate B) susmentionné allant de 40% à 95% en poids, de préférence de 50% à 85% en poids par rapport au poids total du composant -NCO. 30 Composition De préférence, la composition selon l'invention est une composition adhésive. La composition selon l'invention comprend au moins un agent de rhéologie, de préférence compris dans le composant -OH susmentionné. 35 De préférence, la composition selon l'invention est telle que le composant -OH comprend au moins un agent de rhéologie, et le composant -NCO comprend au moins un agent de rhéologie pouvant être identique ou différent de celui du composant -OH. 24 A titre d'exemple d'agent(s) de rhéologie utilisable(s), on peut citer n'importe quel agent de rhéologie habituellement utilisé dans le domaine des compositions adhésives. De préférence, la composition comprend au moins un agent de rhéologie choisi parmi les agents thixotropiques, et plus préférentiellement parmi: 5 - les plastisols de PVC, correspondant notamment à une suspension de PVC dans un agent plastifiant miscible avec le PVC, obtenue in situ par chauffage à des températures allant de 60°C à 80°C. Ces plastisols peuvent être ceux décrits notamment dans l'ouvrage « Polyurethane Sealants », Robert M. Evans, ISBN 087762-998-6, - la silice pyrogénée, 10 - des dérivés d'urée issus de la réaction d'un monomère diisocyanate aromatique tel que le 4,4'-MDI avec une aminé aliphatique telle que la butylamine. La préparation de tels dérivés d'urée est décrite notamment dans la demande FR 1 591 172; - les cires d'amide, de préférence les cires d'amides micronisées, tel que le CRAYVALLACO SLT commercialisé par Arkema. 15 Les cires d'amide sont de préférence des dérivés de l'huile de ricin. Selon un mode de réalisation, les cires d'amide sont sous forme de particules dont le diamètre d10, qui correspond au diamètre tel que 10% des particules en volume ont une taille inférieure audit diamètre, est supérieure ou égal à 1 !am, et/ou le diamètre d90 (correspondant au diamètre tel que 90% des particules en volume ont une taille inférieure 20 audit diamètre) est inférieur ou égal à 20 !am. Dans la présente demande, cette valeur est exprimée en micromètres et déterminée selon la Norme NF ISO 13320-1 (1999) par diffraction laser sur un appareil de type MALVERN. Les cires d'amine ont de préférence un indice d'amine allant de 1 à 10 mg KOH/g, de préférence allant de 2 à 5 mg KOH/g et un indice d'hydroxyle allant de 100 à 120 mg KOH/g. 25 L'indice d'amine représente le nombre de fonctions amine par gramme de produit et est exprimé sous la forme du nombre équivalent de milligrammes de potasse (KOH) utilisés dans le dosage des fonctions amines par gramme de produit. Cet indice peut être mesuré expérimentalement par potentiométrie. 30 De préférence, l'agent de rhéologie ne contient pas de silice, et en particulier l'agent de rhéologie n'est pas de la silice pyrogénée. La teneur totale en agent(s) de rhéologie(s) pouvant être utilisée peut varier de 0,1% à 10% en poids, de préférence de 0,1% à 5% en poids, plus préférentiellement de 0,5% à 3% en poids, et avantageusement de 1% à 3% en poids par rapport au poids total de la 35 composition selon l'invention. La teneur totale en agent(s) de rhéologie(s) pouvant être utilisée dans le composant 25 -OH peut varier de 0% à 10% en poids, de préférence de 0,1% à 10% en poids, plus préférentiellement de 1% à 5% en poids par rapport au poids total du composant -OH. La teneur totale en agent(s) de rhéologie(s) pouvant être utilisée dans le composant -NCO peut varier de 0% à 10% en poids, de préférence de 0,1% à 10% en poids, plus 5 préférentiellement de 1% à 5% en poids par rapport au poids total du composant -NCO. De préférence, la composition selon l'invention comprend de la cire d'amide, et de préférence de la cire d'amide micronisée en tant qu'agent de rhéologie, en une teneur totale dans la composition allant de 0,1% à 10%, de préférence de 1% à 5%, et avantageusement 10 de 1% à 3% en poids par rapport au poids totale de ladite composition. Selon un mode de réalisation, la composition selon l'invention comprend au moins un catalyseur. De préférence, la teneur totale en catalyseur(s) dans la composition va de 0,01% à 15 10% en poids, de préférence de 0,1% à 5% en poids, avantageusement de 0,50% à 2,5 % en poids par rapport au poids total de ladite composition. Selon un mode de réalisation de l'invention, le ratio volumique composant - OH/composant -NCO, au sein de la composition, va de 1/3 à 3/1, de préférence 1/2 à 2/1, 20 ledit ratio volumique étant avantageusement égal à 1/1. La composition selon l'invention présente avantageusement au moins l'une des propriétés suivantes : - facilement extrudable, notamment lorsque la composition est utilisée en pistolet 25 pour une application en cordons ; - teneur réduite voire nulle en monomères diisocyanates résiduels, et donc avantageusement non toxique et non dangereuse ; - réduction voire absence de fluage (ou de coulure) du mélange non encore réticulé, notamment lors de l'application en position verticale ; 30 - montée en cohésion très rapide permettant avantageusement de manipuler et/ou poncer et/ou découper les assemblages obtenus rapidement après l'application de la composition selon l'invention ; - conduit, après réticulation, à un joint adhésif ayant : o des propriétés adhésives élevées, et avantageusement sans l'emploi 35 d'un primer, et/ou o des propriétés mécaniques élevées. 26 La composition selon l'invention conduit avantageusement à un joint adhésif ayant : - un module à la rupture supérieur ou égal à 10 MPa, de préférence supérieur ou égal à 12 MPa, préférentiellement supérieur ou égal à 15 MPa, et encore plus préférentiellement supérieur ou égal à 20 MPa ; et/ou 5 - une élongation à la rupture supérieure ou égale à 5%, de préférence supérieure ou égale à 10%, préférentiellement supérieure ou égale à 15%, avantageusement supérieure ou égale à 20%, et encore plus avantageusement supérieure ou égale à 40%; et/ou - une dureté shore A strictement supérieure à 80; et/ou 10 - une dureté shore D strictement supérieure à 40 ; et/ou - une durée de vie en pot inférieure à 5 min, de préférence inférieure ou égale à 2 min. B. Kit prêt à l'emploi 15 La présente invention concerne également un kit prêt à l'emploi, comprenant le composant OH tel que défini ci-dessus d'une part et le composant NCO tel que défini ci-dessus d'autre part, conditionnées dans deux compartiments séparés. En effet, la composition selon l'invention peut se trouver sous une forme bicomposante, par exemple au sein d'un kit prêt à l'emploi, comprenant le composant OH 20 d'une part dans un premier compartiment ou fût et le composant NCO d'autre part dans un second compartiment ou fût, dans des proportions adaptées pour un mélange direct des deux composantss, par exemple à l'aide d'une pompe doseuse. Selon un mode de réalisation de l'invention, le kit comprend en outre un ou plusieurs moyens permettant le mélange des deux composants OH et NCO. De préférence, les 25 moyens de mélange sont choisis parmi des pompes doseuses, des mélangeurs statiques de diamètre adapté aux quantités utilisées. C. Utilisations La présente invention concerne également l'utilisation d'une composition telle que 30 définie ci-dessus, comme adhésif, mastic ou revêtement, de préférence comme adhésif. La composition peut en particulier servir pour la réparation et/ou le collage dans le domaine de l'automobile, de la construction, ou de la marine. Dans le domaine de l'automobile, il peut s'agir par exemple de réparation de pièces 35 plastiques ou de de pare-chocs endommagés (rayures). 27 La présente invention concerne également un procédé d'assemblage de deux substrats par collage, comprenant : - l'enduction sur au moins un des deux substrats à assembler d'une composition adhésive obtenue par mélange des composants -OH et -NCO tels que définis 5 précédemment; puis - la mise en contact effective des deux substrats. Les substrats appropriés sont, par exemple, des substrats inorganiques tels que le béton, les métaux ou les alliages (comme les alliages d'aluminium, l'acier, les métaux non- 10 ferreux et les métaux galvanisés) ; ou bien des substrats organiques comme le bois, des plastiques comme le PVC, le polycarbonate, le PMMA, le polyéthylène, le polypropylène, les polyesters, les résines époxy ; les substrats en métal et les composites revêtus de peinture (comme dans le domaine automobile par exemple). 15 Tous les modes de réalisation décrits ci-dessus peuvent être combinés les uns avec les autres. En particulier, les différents constituants susmentionnés de la composition, et notamment les modes préférés, de la composition peuvent être combinés les uns avec les autres. 20 Dans le cadre de l'invention, par « comprise entre x et y », ou « allant de x à y », on entend un intervalle dans lequel les bornes x et y sont incluses. Par exemple, la gamme «comprise entre 0% et 25% » inclus notamment les valeurs 0% et 25%. L'invention est à présent décrite dans les exemples de réalisation suivants qui sont 25 donnés à titre purement illustratif, et ne sauraient être interprétés pour en limiter la portée. Exemples : Les ingrédients suivants ont été utilisés : 30 - VORANOLTM P1010 commercialisé par la société DOW est un Polypropylène Glycol (PPG) de fonctionnalité F = 2 ayant un 10H de 110 mg KOH/g soit une masse moléculaire moyenne en nombre (Mn) voisine de 1020 g/mol. - VORANOLTM P2000 commercialisé par la société DOW est un Polypropylène Glycol (PPG) de fonctionnalité F = 2 ayant un 10H de 55 mg KOH/g soit une masse moléculaire 35 moyenne en nombre (Mn) voisine de 2040 g/mol. 28 - DIANOLO 330 commercialisé par la société CECA est 4,4'-lsopropylidènediphénol propoxylé (PPG) de fonctionnalité F = 2 ayant un 10H de 280 mg KOH/g soit une masse moléculaire moyenne en nombre (Mn) voisine de 401 g/mol. - LUPRANOLO 3402 commercialisé par la société BASF est une éthylène diamine 5 propoxylée de fonctionnalité F = 4 ayant un 10H de 470 mg KOH/g soit une masse moléculaire moyenne ne nombre (Mn) voisine de 480 g/mol. - TERATHANE® 650 commercialisé par la société INVISTA est un Polytétrahydrofuranne de fonctionnalité F = 2 ayant un 10H de 173 mg KOH/g soit une masse moléculaire en nombre (Mn) voisine de 650 g/mol. 10 - SILIPORITE® SA 1720 commercialisée par la société CECA est un tamis moléculaire 3A. - BORCHIO KAT VP 0244 commercialisé par la société BORCHERS est un mélange de néodécanoate de Bismuth et de néodécanoate de Zinc utilisé comme catalyseur. - BORCHIO KAT 315 commercialisé par la société BORCHERS : néodécanoate de Bismuth utilisé comme catalyseur. 15 - DABCO® 33-LV commercialisé par la société EVONIK est une solution de 1,4- Diazabicyclo[2.2.2]octane (ou triéthylènediamine) dans du dipropylène glycol. - CRAVALLACO SLT commercialisé par la société ARKEMA est une cire polyamide hydroxylée biosourcée micronisée (di 0 min = 1,6 !am et d90 max = 15,5 !am mesurés par Malvern Mastersizer S laser selon la norme 1S013320), ayant un indice d'amine de 3,3 20 mg KOH/g, un indice d'hydroxyle de 110,7 mg KOH/g et une température d'activation entre 30 et 80°C, utilisée comme agent rhéologique. - TOLONATETm HDB-LV commercialisée par la société VENCOREX est un polyisocyanate sur base HDI de type biuret de fonctionnalité moyenne F = 3,7, ayant un pourcentage NCO allant de 22,5 à 24,5 % et une teneur en HDI résiduel REVENDICATIONS1. Composition comprenant : - un composant -NCO comprenant : A) au moins un polyuréthane comportant au moins deux groupements terminaux NCO obtenu par réaction de polyaddition : - d'une composition comprenant au moins un diisocyanate, de préférence au moins un diisocyanate dissymétrique ; et - d'une composition comprenant au moins un polyol, B) au moins un polyisocyanate comprenant au moins trois fonctions isocyanate -NCO, choisi dans le groupe constitué des biurets, des isocyanurates, des adduits de diisocyanates et de triols, et de leurs mélanges ; - un composant -OH-comprenant : - au moins deux polyols P1 ayant chacun une masse moléculaire moyenne en nombre strictement inférieure à 500 g/mol, lesdits polyols P1 étant tels que : o au moins un polyol P1 comprendau moins trois fonctions hydroxyle, de préférence au moins quatre fonctions hydroxyle ; et o au moins un polyol P1 comprend au moins deux fonctions hydroxyle ; et - au moins un polyol P2 ayant une masse moléculaire moyenne en nombre strictement supérieure à 1 000 g/mol, ladite composition comprenant au moins un agent de rhéologie. 2. Composition selon la revendication 1, dans laquelle le composant -OH comprend au moins un agent de rhéologie, et le composant -NCO comprend au moins un agent de rhéologie pouvant être identique ou différent de celui du composant -OH. 3. Composition selon l'une quelconque des revendications 1 ou 2, dans laquelle l'agent de rhéologie est choisi parmi les agents thixotropiques. 4. Composition selon l'une quelconque des revendications 1 à 3, dans laquelle : - la teneur totale en agent(s) de rhéologie(s) dans le composant -OH varie de 0% à 10% en poids, de préférence de 0,1% à 10% en poids, plus préférentiellement de 1% à 5% en poids par rapport au poids total du composant -OH ; et/ou - la teneur totale en agent(s) de rhéologie(s) dans le composant -NCO varie de 0% à 10% en poids, de préférence de 0,1% à 10% en poids, plus préférentiellement de 1% à 5% en poids par rapport au poids total du composant -NCO. 5 5. Composition selon l'une quelconque des revendications 1 à 4, dans laquelle le composant -OH comprend : au moins un polyol P1 comprenant au moins trois fonctions hydroxyle, de préférence au moins quatre fonctions hydroxyle ; et au moins un polyol P1 comprenant deux fonctions hydroxyle, de préférence 10 comprenant au moins un radical arylène. 6. Composition selon l'une quelconque des revendications 1 à 5, dans laquelle les polyols P1 ont chacun une masse moléculaire moyenne en nombre allant de 100 g/mol à moins de 500 g/mol, de préférence de 200 g/mol à moins de 500 g/mol, 15 préférentiellement de 300 à moins de 500 g/mol, avantageusement de 400 à moins de 500 g/mol, et encore plus avantageusement de 400 à 490 g/mol. 7. Composition selon l'une quelconque des revendications 1 à 6, dans laquelle le polyol P2 a une masse moléculaire moyenne en nombre inférieure ou égale à 10 000 g/mol, 20 préférentiellement inférieure ou égale à 5 000 g/mol, avantageusement inférieure ou égale à 3 000 g/mol. 8. Composition selon l'une quelconque des revendications 1 à 7, dans laquelle le(s) polyol(s) P2 est(sont) choisi(s) parmi les polyester polyols, les polyéther polyols, les 25 polyène polyols, les polycarbonate polyols, les poly(éther-carbonate) polyols, et leurs mélanges, de préférence parmi les polyéther polyols, et en particulier parmi les polyéther diols. 9. Composition selon l'une quelconque des revendications 1 à 8, dans laquelle le 30 composant -OH comprend au moins un additif choisi dans le groupe constitué des plastifiants, des catalyseurs, des solvants, des pigments, des promoteurs d'adhérence, des absorbeurs d'humidité, des stabilisants UV (ou antioxydants), des colorants, des charges, et de leurs mélanges. 35 10. Composition selon l'une quelconque des revendications 1 à 9, dans laquelle le composant -OH comprend au moins un catalyseur choisi dans le groupe constitué : 36 des catalyseurs organo-métalliques, de préférence à l'exception des catalyseurs à base d'étain ; des amines tertiaires ; et de leurs mélanges. 5 11. Composition selon l'une quelconque des revendications 1 à 10, dans laquelle le composant -OH comprend au moins une charge, la quantité totale en charge(s) allant de préférence de 1% à 50% en poids, préférentiellement de 10% à 45% en poids, avantageusement de 20% à 40% en poids par rapport au poids total du 10 composant -OH. 12. Composition selon l'une quelconque des revendications 1 à 11, dans laquelle le polyuréthane A) comportant au moins deux groupements terminaux NCO est obtenu par réaction de polyaddition 15 - d'une composition comprenant au moins un diisocyanate, de préférence au moins un diisocyanate dissymétrique ; et - d'une composition comprenant au moins un polyol, le(s) monomère(s) diisocyanate(s) étant choisi(s) dans le groupe constitué : - de l'isophorone diisocyanate (IPDI), 20 - du toluène diisocyanate (TDI), et en particulier du 2,4-toluène diisocyanate ; - de la forme hydrogénée du TDI, et en particulier de la forme hydrogénée du 2,4-toluène diisocyanate et/ou la forme hydrogénée du 2,6-TDI : CCN - du diisocyanate de diphénylméthane (MDI), et en particulier du 2,4'-diisocyanate 25 de diphénylméthane (2,4'-MDI) et/ou du 4,4'-MDI ; - de la forme hydrogénée du MOI, et en particulier de la forme hydrogénée du 2,4'diisocyanate de diphénylméthane (2,4'-MDI) ; et - de leurs mélanges ; et ledit polyol étant de préférence choisi parmi les polyéther polyols, les polyester 30 polyols, et leurs mélanges. 37 13. Composition selon l'une quelconque des revendications 1 à 12, dans laquelle les quantités en monomère(s) isocyanate(s) et en polyol(s) utilisés pour la synthèse du polyuréthane A) sont telles que le rapport molaire NCO/OH, noté ri, va de 1,5 à 2, plus préférentiellement de 1,7 à 1,9. 5 14. Composition selon l'une quelconque des revendications 1 à 13, dans laquelle le composant -NCO comprend une teneur totale en polyisocyanate(s) comprenant au moins trois fonctions -NCO B) allant de 40% à 95% en poids, de préférence de 45% à 90% en poids, préférentiellement de 50% à 85% en poids, et avantageusement de 10 50% à 70% en poids par rapport au poids total du composant -NCO. 15. Composition selon l'une quelconque des revendications 1 à 14, dans laquelle le composant -NCO comprend B) au moins un polyisocyanate comprenant au moins trois fonction isocyanate NCO choisi dans le groupe des biurets, et en particulier des 15 biurets d'hexaméthylène diisocyanate (HDI), d'isophorone diisocyanate (IPDI), de pentaméthylène diisocyanate (PDI), de méta-xylylène diisocyanate (m-XDI) ou de méta-xylylène diisocyanate hydrogéné (m-HXDI). 16. Composition selon l'une quelconque des revendications 1 à 15, dans laquelle le 20 composant -NCO comprend B) un mélange de polyisocyanates, lesdits polyisocyanates comprenant chacun au moins trois fonctions NCO, la fonctionnalité moyenne NCO dudit mélange de polyisocyanates étant supérieure ou égale à 3, de préférence supérieure ou égale à 3,5. 25 17. Composition selon l'une quelconque des revendications 1 à 16, caractérisée en ce qu'il s'agit d'une composition adhésive. 18. Utilisation d'une composition telle que définie dans l'une quelconque des revendications 1 à 17, comme adhésif, mastic ou revêtement, de préférence comme 30 adhésif, de préférence pour la réparation et/ou le collage dans le domaine de l'automobile, de la construction, ou de la marine. 35